FR 3128464 A1 20230428 FR 2210847 A 20221020 La divulgation se rapporte à une composition thermoplastique comprenant au moins un polymère et une charge à base de lignine, où - la couleur de la composition thermoplastique est représentée par une valeur L d’au plus 36, une valeur a d’au plus 10 et une valeur b d’au plus 15 ; et - la composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 5% lorsqu’elle est déterminée par un système de détection dans le proche infrarouge. La divulgation se rapporte en outre à un procédé de production d’une composition thermoplastique et à l’utilisation de la charge à base de lignine. L’invention se rapporte en outre à un article et à l’utilisation de la composition thermoplastique. COMPOSITION THERMOPLASTIQUE RECYCLABLE ET TRIABLE DOMAINE DE L’INVENTION La présente divulgation se rapporte à une composition thermoplastique. La présente divulgation se rapporte en outre à un procédé de production d’une composition thermoplastique comprenant au moins un polymère et une charge à base de lignine. La présente divulgation se rapporte en outre à l’utilisation d’une charge à base de lignine. La présente divulgation se rapporte en outre à un article et à l’utilisation de la composition thermoplastique. ARRIÈRE-PLAN DE L’INVENTION Dans une perspective de durabilité et d’économie circulaire, il est souhaitable de recycler des compositions ou des matériaux thermoplastiques, tels que des matériaux d’emballage, en boucle fermée. Le noir de carbone est couramment utilisé comme étant le pigment ou la charge dans des matières plastiques de couleur noire. Cependant, les compositions polymères chargées de noir de carbone ne peuvent pas être triées et recyclées dans des installations de recyclage car la détection du polymère utilisé dans la composition thermoplastique avec un système de détection dans le proche infrarouge (NIR) n’est pas possible en raison de la forte absorbance du noir de carbone. Les inventeurs ont donc reconnu la nécessité d’autres charges ou pigments de coloration noire, qui permettent le tri des polymères dans la composition et permettent ainsi le recyclage de la composition thermoplastique. RÉSUMÉ Une composition thermoplastique comprenant au moins un polymère et une charge à base de lignine est divulguée. La couleur de la composition thermoplastique est représentée par une valeur L d’au plus 36, une valeur a d’au plus 10 et une valeur b d’au plus 15 telles que déterminées par la norme DIN EN ISO 11664. La composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 5% lorsqu’elle est déterminée par un système de détection dans le proche infrarouge. Un procédé de production d’une composition thermoplastique comprenant au moins un polymère et une charge à base de lignine est en outre divulgué, où le procédé comprend la combinaison de l’au moins un polymère et de la charge à base de lignine pour former une composition thermoplastique, où - la couleur de la composition thermoplastique est représentée par une valeur L d’au plus 36, une valeur a d’au plus 10 et une valeur b d’au plus 15 telles que déterminées par la norme DIN EN ISO 11664 ; et - la composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 5% lorsqu’elle est déterminée par un système de détection dans le proche infrarouge. L’utilisation de la charge à base de lignine pour la production d’une composition thermoplastique comprenant au moins un polymère et la charge à base de lignine est en outre divulguée, dans laquelle - la couleur de la composition thermoplastique est représentée par une valeur L d’au plus 36, une valeur a d’au plus 10 et une valeur b d’au plus 15 telles que déterminées par la norme DIN EN ISO 11664 ; et - la composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 5% lorsqu’elle est déterminée par un système de détection dans le proche infrarouge, et où la composition thermoplastique peut être détectée par un système de détection dans le proche infrarouge de sorte que la composition thermoplastique puisse être triée à partir d’un mélange d’articles. Un article comprenant la composition thermoplastique telle que définie dans la présente description est divulgué. L’utilisation de la composition thermoplastique telle que définie dans la présente description dans un emballage, un boîtier, une pièce automobile, une pièce aéronautique, une pièce marine, une pièce de machine, un équipement sportif, une pièce d’équipement sportif, un équipement de loisir, une pièce d’équipement de loisir, un outil, une pièce d’un outil, un tuyau, une membrane, un tube, un raccord, une bouteille, un film, un sachet, un sac, un textile, une corde, un récipient, un réservoir, un composant électrique, un composant électronique, une pièce pour la production d’énergie, un jouet, un appareil électroménager, un ustensile de cuisine, une vaisselle, un revêtement de sol, un tissu, une application médicale, un matériau en contact avec les aliments, un matériau de construction, une application d’eau potable et/ou un meuble est en outre divulguée. Les dessins annexés, qui sont inclus pour fournir une meilleure compréhension des modes de réalisation et constituent une partie de cette description, illustrent divers modes de réalisation. Dans les dessins : , , , , , , , , et divulguent les résultats des mesures d’intensité, dans le proche infrarouge, réalisées dans les exemples. Utilisation d’une charge à base de lignine dans une composition thermoplastique comprenant au moins un polymère et la charge à base de lignine pour pouvoir détecter la composition thermoplastique par un système de détection dans le proche infrarouge de sorte que la composition thermoplastique puisse être triée à partir d’un mélange d’articles, dans laquelle - la composition thermoplastique contient 0,3 à 65% en poids de la charge à base de lignine par rapport au poids total de la composition thermoplastique, - la couleur de la composition thermoplastique est représentée par une valeur L d’au plus 36, une valeur a d’au plus 10 et une valeur b d’au plus 15 telles que déterminées par la norme DIN EN ISO 11664 ; - la composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 5% lorsqu’elle est déterminée par un système de détection dans le proche infrarouge ; et - la composition thermoplastique présente un contraste de spécimen dans le proche infrarouge qui est supérieur ou égal à 3,0 dans la plage de longueurs d’onde allant de 1450 à 2450 nm. Utilisation de la revendication 1, dans laquelle la charge à base de lignine comprend ou est constituée de lignine. Utilisation de la revendication 1, dans laquelle la charge à base de lignine est préparée à partir de lignine soumise à un traitement de carbonisation hydrothermale. Utilisation de l’une quelconque des revendications précédentes, dans laquelle la composition thermoplastique est une composition thermoplastique recyclable et triable. Utilisation de l’une quelconque des revendications précédentes, dans laquelle la composition thermoplastique présente une valeur d’intensité de réflexion maximale, dans la plage de longueurs d’onde du proche infrarouge allant de 1450 à 2450 nm du spectre électromagnétique, qui est supérieure ou égale à une intensité de réflexion de 8%, ou de 10%, ou de 15%, ou de 20%, ou de 25% lorsqu’elle est déterminée par un système de détection dans le proche infrarouge. Utilisation de l’une quelconque des revendications précédentes, dans laquelle la composition thermoplastique présente un contraste de spécimen dans le proche infrarouge qui est supérieur ou égal à 5,0, ou 6,0, ou 9,0, dans la plage de longueurs d’onde allant de 1450 à 2450 nm. Utilisation de l’une quelconque des revendications précédentes, dans laquelle la composition thermoplastique contient 0,3 à 60% en poids, ou 0,5 à 50% en poids, ou 1 à 40% en poids, ou 1,2 à 30% en poids, ou 1,5 à 20% en poids, ou 2 à 10% en poids, ou 2,5 à 5% en poids de la charge à base de lignine par rapport au poids total de la composition thermoplastique. Utilisation de l’une quelconque des revendications précédentes, dans laquelle le polymère est le polyéthylène, le polypropylène, le polystyrène, l’éthylène-acétate de vinyle, le polybutylène adipate téréphtalate, le polyamide, le polyacrylate, le polyester, l’acrylonitrile butadiène styrène, le polycarbonate, l’acide polylactique ou le polychlorure de vinyle, ou toute combinaison ou tout mélange de ceux-ci.